СТОМАТОЛОГИЧЕСКИЕ СПОСОБЫ ДЛЯ АВТОМАТИЧЕСКОГО СМЕШИВАНИЯ, УСТРОЙСТВА И КОМПОЗИЦИИ

1. Способ распределения отверждаемой стоматологической композиции, включающий стадии, на которых:
обеспечивают многокомпонентную отверждаемую стоматологическую композицию, содержащую:
компонент (А) в форме пасты, содержащий:
кислотно-реакционноспособные стеклянные частицы и жидкость, выбранную из группы, состоящей из воды, мономера, содержащего, по меньшей мере, одну этилен-ненасыщенную группу на молекулу мономера, и их комбинацию; и компонент (В), содержащий:
смешивающуюся с водой поликислоту и жидкость, выбранную из группы, состоящей из воды, мономера, содержащего, по меньшей мере, одну этилен-ненасыщенную группу на молекулу мономера, и их комбинацию; при этом:
вода включена в компонент (А); компонент (В); или компоненты (А) и (В);
упомянутый мономер, содержащий, по меньшей мере, одну этилен-ненасыщенную группу на молекулу мономера, включен в компонент (А); компонент (В); или компоненты (А) и (В); и
по меньшей мере, один компонент для инициирования полимеризации мономера включен в компонент (А); компонент (В); или компоненты (А) и (В); и
выдавливают композицию через статический смеситель, находящийся в жидкостной связи с первым резервуаром, содержащим компонент (А), и вторым резервуаром, содержащим компонент (В);
при этом поршень расположен в каждом резервуаре для одновременного выталкивания компонента (А) и компонента (В) в статический смеситель, выдавливания композиции через статический смеситель, и распределения композиции; и
причем силу выдавливания, которая составляет менее, чем 40 фунт-сил (178 Ньютон), в соответствии с тестовым методом I, прикладывают к поршню для выдавливания композиции через статический смеситель без механического воздействия, обеспеченного присоединенным или внешним устройством.
2. Способ связывания протезного устройства и стоматологической конструкции, включающий стадии, на которых:
распределяют отверждающуюся стоматологическую композицию по п.1 по поверхности стоматологического протезного устройства, поверхности стоматологической конструкции, или их комбинации;
располагают устройство на стоматологической конструкции; и
отверждают стоматологическую композицию;
при этом протезное устройство выбрано из группы, состоящей из коронки, моста, вкладки, накладки, штифта, опорного зуба, винира, протезного зуба; и
причем стоматологическая конструкция представляет собой подготовленный зуб или имплант.
3. Стоматологическое устройство, содержащее:
многокомпонентную отверждаемую стоматологическую композицию, содержащую:
компонент (А) в форме пасты, содержащий:
кислотно-реакционноспособные стеклянные частицы и жидкость, выбранную из группы, состоящей из воды, мономера, содержащего, по меньшей мере, одну этилен-ненасыщенную группу на молекулу мономера, и их комбинацию; и компонент (В), содержащий:
смешивающуюся с водой поликислоту и жидкость, выбранную из группы, состоящей из воды, мономера, содержащего, по меньшей мере, одну этилен-ненасыщенную группу на молекулу мономера, и их комбинацию; при этом:
вода включена в компонент (А); компонент (В); или компоненты (А) и (В);
мономер, содержащий, по меньшей мере, одну этилен-ненасыщенную группу на молекулу мономера, включен в компонент (А); компонент (В); или компоненты (А) и (В); и
по меньшей мере, один компонент для инициирования полимеризации мономера включен в компонент (А); компонент (В); или компоненты (А) и (В);
первый резервуар содержащий компонент (А);
второй резервуар содержащий компонент (В);
статический смеситель, который находится в жидкостной связи или который может быть соединен в жидкостной связи с первым и вторым резервуарами; и
поршень, расположенный в каждом резервуаре для выталкивания компонента (А) и компонента (В) в статический смеситель, выдавливания композиции через статический смеситель, и распределения композиции;
при этом сила выдавливания, которая составляет менее, чем 40 фунт-сил (178 Ньютон) в соответствии с тестовым методом I, необходима для выдавливания композиции через статический смеситель без помощи присоединенного или внешнего устройства для обеспечения механического воздействия.
4. Стоматологический набор, содержащий устройство по п.3 и множество статических смесителей, выполненных с возможностью жидкостной связи с первым и вторым резервуарами.
5. Многокомпонентная отверждаемая стоматологическая композиция, содержащая:
компонент (А) в форме пасты, содержащий:
кислотно-реакционноспособные стеклянные частицы и жидкость, выбранную из группы, состоящей из воды, мономера, содержащего, по меньшей мере, одну этилен-ненасыщенную группу на молекулу мономера, и их комбинацию; и компонент (В), содержащий:
смешивающуюся с водой поликислоту и жидкость, выбранную из группы, состоящей из воды, мономера, содержащего, по меньшей мере, одну этилен-ненасыщенную группу на молекулу мономера, и их комбинацию; при этом:
вода включена в компонент (А); компонент (В); или компоненты (А) и (В);
указанный мономер, содержащий, по меньшей мере, одну этилен-ненасыщенную группу на молекулу мономера, включен в компонент (А); компонент (В); или компоненты (А) и (В); и
по меньшей мере, один компонент для инициирования полимеризации мономера включен в компонент (А); компонент (В); или компоненты (А) и (В);
причем композиция может быть выдавлена через статический смеситель, находящийся в жидкостной связи с первым резервуаром, содержащим компонент (А), и вторым резервуаром, содержащим компонент (В);
при этом в каждом резервуаре расположен поршень для одновременного выталкивания компонента (А) и компонента (В) в статический смеситель и выдавливания композиции через статический смеситель; и
причем к поршню приложена сила выдавливания, которая составляет менее, чем 40 фунт-сил (178 Ньютон), в соответствии с тестовым методом I, для выдавливания композиции через статический смеситель без механического воздействия, обеспеченного присоединенным или внешним устройством.
6. Способ по п.1 или п.2, устройство по п.3, набор по п.4, или композиция по п.5, отличающиеся тем, что статический смеситель содержит, по меньшей мере, 8 смесительных элементов.
7. Способ по п.1 или п.2, устройство по п.3, набор по п.4, или композиция по п.5, отличающиеся тем, что когда компонент (А) смешивают с компонентом (В) и смесь отверждают, прочность связи при сдвиге в соответствии с тестовым методом II полученного в результате отвержденного цемента превышает 2,0 МПа.
8. Способ по п.1 или п.2, устройство по п.3, набор по п.4, или композиция по п.5, отличающиеся тем, что:
компонент А содержит:
кислотно-реакционноспособные стеклянные частицы, и
водорастворимый жидкий мономер, содержащий одну этилен-ненасыщенную группу на молекулу мономера; и компонент В содержит:
поликислоту;
водорастворимый жидкий мономер, содержащий одну этилен-ненасыщенную группу на молекулу мономера; и
воду.
9. Способ по п.8, устройство по п.8, набор по п.8, или композиция по п.8, отличающиеся тем, что компонент В дополнительно содержит жидкий мономер, содержащий, по меньшей мере, две этилен-ненасыщенные группы на молекулу мономера, и имеющий вязкость менее или равную вязкости бисфенол А диглицидил метакрилата.
10. Способ по п.1 или п.2, устройство по п.3, набор по п.4, или композиция по п.5, отличающиеся тем, что компонент (А) и компонент (В) каждый независимо имеют вязкость не менее, чем 6 паскаль-секунд (Па·с) и не более, чем 100 Па·с; и где соотношение вязкостей компонента (В) и компонента (А) составляет от 1:0,06 до 1:13.
11. Способ по п.10, устройство по п.10, набор по п.10, или композиция по п.10, отличающиеся тем, что соотношение вязкостей компонента (В) и компонента (А) составляет от 1:0,6 до 1:3,5.
12. Способ по п.1 или п.2, устройство по п.3, набор по п.4, или композиция по п.5, отличающиеся тем, что кислотно-реакционноспособные стеклянные частицы представляют собой смесь крупнодисперсных частиц и мелкодисперсных частиц, при этом мелкодисперсные частицы имеют средний диаметр частиц от приблизительно 0,2 до приблизительно 2 микрометров, крупнодисперсные частицы имеют средний диаметр частиц от более, чем приблизительно 2 до приблизительно 30 микрометров, и массовое соотношение мелкодисперсных частиц и крупнодисперсных частиц составляет от 1:3 до 3:1.
13. Способ по п.1 или п.2, устройство по п.3, набор по п.4, или композиция по п.5, отличающиеся тем, что кислотно-реакционноспособные стеклянные частицы присутствуют в компоненте (А) в количестве от 65 до 80 мас. процентов.
14. Способ по п.1 или п.2, устройство по п.3, набор по п.4, или композиция по п.5, отличающиеся тем, что компонент (А) содержит воду.
15. Способ по п.14, устройство по п.14, набор по п.14, или композиция по п.14, отличающиеся тем, что количество воды в компоненте (А) составляет от 7 до 15 процентов по массе, исходя из общей массы компонента (А).
16. Способ по п.1 или п.2, устройство по п.3, набор по п.4, или композиция по п.5, отличающиеся тем, что компонент (В) содержит воду в количестве от 7 до 15 процентов по массе, исходя из общей массы компонента (В).
17. Способ по п.1 или п.2, устройство по п.3, набор по п.4, или композиция по п.5, отличающиеся тем, что компонент (А), компонент (В), или компонент (А) и компонент (В) дополнительно содержат нереакционноспособный наполнитель в количестве от 1 до 40 мас. процентов, исходя из общей массы компонента, содержащего нереакционноспособный наполнитель.
18. Способ по п.17, устройство по п.17, набор по п.17, или композиция по п.17, отличающиеся тем, что нереакционноспособный наполнитель выбран из группы, состоящей из неорганического материала, перекрестно сшитого органического материала и их комбинации.
19. Способ по п.18, устройство по п.18, набор по п.18, или композиция по п.18, отличающиеся тем, что компонент (В) содержит нереакционноспособный наполнитель в количестве от 30 до 40 мас. процентов, исходя из общей массы компонента (В).
20. Способ по п.19, устройство по п.19, набор по п.19, или композиция по п.19, отличающиеся тем, что нереакционноспособный наполнитель выбран из группы, состоящей из пирогенного кремнезема, диоксида циркония - кремнезема, кварца, непирогенного кремнезема и их комбинации.
21. Способ по п.1 или п.2, устройство по п.3, набор по п.4, или композиция по п.5, отличающиеся тем, что компонент (В) находится в форме пасты.
22. Способ по п.1 или п.2, устройство по п.3, набор по п.4, или композиция по п.5, отличающиеся тем, что водорастворимый жидкий мономер выбран из группы, состоящей из 2-гидроксиэтил метакрилата, глицерин моно(мет)акрилата, метакрилатов сахаров, и их комбинации.
23. Способ по п.1 или п.2, устройство по п.3, набор по п.4, или композиция по п.5, отличающиеся тем, что мономер, содержащий, по меньшей мере, две этилен-ненасыщенные группы на молекулу мономера, нерастворим в воде.
24. Способ по п.23, устройство по п.23, набор по п.23, или композиция по п.23, отличающиеся тем, что нерастворимый в воде мономер представляет собой глицерин диметакрилат.
25. Способ по п.1 или п.2, устройство по п.3, набор по п.4, или композиция по п.5, отличающиеся тем, что поликислота имеет формулу:
m
n
B(X)(Y),
где В представляет собой углеводородный каркас, Х представляет собой -СООН, Y представляет собой этилен-ненасыщенную группу, m представляет собой, по меньшей мере, 2, n представляет собой, по меньшей мере, 1, и Y присоединен к В посредством амидной связи.